(57)【特許請求の範囲】
【請求項１】
付着している紙を除去した石膏ボード破砕物を原料とし、この原料に高炉セメントを重量比で４％ないし１０％の範囲で混合することを特徴とする軽量盛土用土壌固化材の製造方法。
【請求項２】
付着している紙を除去した石膏ボード破砕物を原料とし、この原料に高炉セメントおよびフライアッシュを重量比１：１の割合で混合したものを、重量比で４％ないし１０％の範囲で混合することを特徴とする軽量盛土用土壌固化材の製造方法。
【請求項３】
付着している紙を除去した石膏ボード破砕物を原料とし、この原料に高炉セメントおよびリモナイトを重量比１：１の割合で混合したものを、重量比で４％ないし１０％の範囲で混合することを特徴とする軽量盛土用土壌固化材の製造方法。
【請求項４】
付着している紙を除去した石膏ボード破砕物を原料とし、この原料に高炉セメントを重量比で４％ないし１０％の範囲で混合してあることを特徴とする軽量盛土用土壌固化材。
【請求項５】
付着している紙を除去した石膏ボード破砕物を原料とし、この原料に高炉セメントおよびフライアッシュを重量比１：１の割合で混合したものを、重量比で４％ないし１０％の範囲で混合してあることを特徴とする軽量盛土用土壌固化材。
【請求項６】
付着している紙を除去した石膏ボード破砕物を原料とし、この原料に高炉セメントおよびリモナイトを重量比１：１の割合で混合したものを、重量比で４％ないし１０％の範囲で混合してあることを特徴とする軽量盛土用土壌固化材。
【発明の詳細な説明】
【技術分野】
【０００１】
本発明は、土木工事における軽量盛土を簡便に行うため、工事現場周辺土壌に添加混合することにより軽量盛土とするための土壌固化材に関するものである。
【背景技術】
【０００２】
急峻な斜面が多い我国においては、斜面を横切る形での道路建設が非常に多く、その際、山側を削ると共に斜面の谷側に盛土することにより水平面を作ることにより道路としているが、重量のある土壌を利用した場合には自らの重量により崩落の危険性が高まる。出来る限り軽量でありながら建設汚泥処理土の適用用途標準第３種の強度標準を保つ土壌の開発が待たれているところであった。
【０００３】
一般的には、石灰を混入するかセメントを混入することにより強度を保つ方法が採用されている。建設汚泥処理土の適用用途標準第３種の強度標準は得られているが、比重が高くなるため、路肩を強化する工事にコストが高くなる弱点を有していた。
【０００４】
また、軽量化した盛土を使う方法も開発されているが、現場への盛土の搬入が必要となり費用が高くなることが避けられない。
【０００５】
一方、我国では、狭い国土を有効利用するため、氾濫平野や腐植土の堆積した軟弱な地盤であっても、道路を作る、または住宅を建設するという活用がなされているが、地盤自体の重量や構築物の重量により不等沈下を引き起こすことがあった。
【０００６】
この場合には、一般的には、必要な強度を得るため地下深くまで強固な基礎を築く方法がとられているが、多大な手間と費用を要するだけでなく、基礎自体の重量により、不等沈下を引き起こすことがあった。地盤を軽量化しながら建設汚泥処理土の適用用途標準第３種の強度標準を得る方法の開発が待たれていた。
【０００７】
水路の法面は、一般的に土壌を突き固めて作られているが、傾斜がきつく強度がないため自重により崩落しやすい。土壌を加えて再度突き固めて補修するが、強度・傾斜とも変わらないため、再崩落を繰り返す傾向にある。法面土壌を軽量化し、建設汚泥処理土の適用用途標準第３種の強度標準を増す工法の開発が待たれていた。
【０００８】
建築物解体現場で多量に発生し、処分に困っている廃石膏ボード破砕物と高炉セメント、または廃石膏ボード破砕物と高炉セメント・フライアッシュ混合物、または廃石膏ボード破砕物と高炉セメント・リモナイト混合物を、混練して得られた混合物を現場で得られる土壌に混入することにより、現場土壌を固化し建設汚泥処理土の適用用途標準第３種の強度標準を得ながら、軽量化する技術が本発明である。
【先行技術文献】
【特許文献】
【０００９】
【特許文献１】特開２００２−３６３５５９号公報
【特許文献２】特開２００５−２２６０６３号公報
【非特許文献】
【００１０】
【非特許文献１】泉高陽、他著  「石膏ボード廃材の有効利用に関する実験的研究」日本建築学会九州支部研究報告第４１号  ２００２年
【発明の概要】
【発明が解決しようとする課題】
【００１１】
解決しようとする問題点は、シルト状の土壌に石膏を混入しても建設汚泥処理土の適用用途標準第３種の強度標準が得られず、また、無酸素状態に埋め込まれた状態で硫化水素の発生を防止する方法が確立されていない点である。
【課題を解決するための手段】
【００１２】
本発明は、粉砕された廃石膏ボードに高炉セメント単体、または高炉セメントとフライアッシュ混合物、または高炉セメントとリモナイト混合物を混合して製造された軽量盛土用土壌固化材を使用することを主要な特徴とする。
【００１３】
第１の発明は、付着している紙を除去して粉砕された廃石膏ボードに、高炉セメントを重量比で４％ないし１０％の範囲で混練して軽量盛土用土壌固化材を製造することを主要な特徴とする。
【００１４】
第２の発明は、付着している紙を除去して粉砕された廃石膏ボードに、高炉セメントとフライアッシュを重量比１：１の割合で混合した混合物を、重量比で４％ないし１０％の範囲で混練して軽量盛土用土壌固化材を製造することを主要な特徴とする。
【００１５】
第３の発明は、付着している紙を除去して粉砕された廃石膏ボードに、高炉セメントとリモナイトを重量比１：１の割合で混合した混合物を、重量比で４％ないし１０％の範囲で混練して軽量盛土用土壌固化材を製造することを主要な特徴とする。
【発明の効果】
【００１６】
本発明の軽量盛土用土壌固化材を使用した軽量盛土は、建設汚泥処理土の適用用途標準第３種の強度標準を満たすだけでなく比重０．８程度という従来にない軽量性を有する。このため、斜面に道路を建設する際の路肩を強化する工事の低減にもつながり、また軟弱地盤を軽量化しながら必要強度を得るという利点を持つ。さらに、年間１００万トン以上排出され、その大部分が最終処分場に埋立処分されていたため、最終処分場の不足原因となっていた廃石膏ボードの有効活用という利点を併せ持つ。
【発明を実施するための形態】
【００１７】
シルト状土壌を用いて、現地において建設汚泥処理土の適用用途標準第３種の強度標準を満たす軽量盛土工事を施工するという目的を、廃石膏ボードを基材とする混合物を添加することにより、資材移動量及び作業量を少なくし、かつ硫化水素の発生を抑制しながら実施できるようにした。
【実施例１】
【００１８】
異物および付着している紙を除去した廃石膏ボードを粉砕し、混練機に投入した後、高炉セメントを加え混練した。
【００１９】
高炉セメントは、太平洋セメント製のジオセット２００を使用し、廃石膏ボードに対し、重量比で４％ないし１０％の範囲で添加するが、６％を添加するのが軽量盛土用土壌固化材として望ましい。
【００２０】
この軽量盛土用土壌固化材１００ｇに、河川水に石膏および紙片を加え３５℃の条件で硫酸還元菌を培養した溶液５ｇを加え、３５℃環境で一週間保温したが、硫化水素の発生は見られなかった。
【００２１】
この軽量盛土用土壌固化材は、使用時まで乾燥状態で保管し、工事現場において１立米のシルトに対し、１００ｋｇないし２００ｋｇの割合で混合して盛土として使用する。
【００２２】
そのような軽量盛土は、比重が０．８程度となり、建設汚泥処理土の適用用途標準第３種の強度標準を満たす。
【実施例２】
【００２３】
異物および付着している紙を除去した廃石膏ボードを粉砕し、混練機に投入した後、高炉セメントおよびフライアッシュを加え混練した。
【００２４】
高炉セメントは太平洋セメント製のジオセット２００、フライアッシュは九州電力苓北発電所のフライアッシュを重量比１対１の割合で混合したものを使用し、廃石膏ボードに対し、重量比で４％ないし１０％の範囲で添加するが、６％を添加するのが軽量盛土用土壌固化材として望ましい。
【００２５】
この軽量盛土用土壌固化材１００ｇに、河川水に石膏および紙片を加え３５℃の条件で硫酸還元菌を培養した溶液５ｇを加え、３５℃環境で一週間保温したが、硫化水素の発生は見られなかった。
【００２６】
この軽量盛土用土壌固化材は、使用時まで乾燥状態で保管し、工事現場において１立米のシルトに対し、１００ｋｇないし２００ｋｇの割合で混合して盛土として使用する。
【００２７】
そのような軽量盛土は、比重が０．８程度となり、建設汚泥処理土の適用用途標準第３種の強度標準を満たす。
【実施例３】
【００２８】
異物および付着している紙を除去した廃石膏ボードを粉砕し、混練機に投入した後、高炉セメントおよびリモナイトを加え混練した。
【００２９】
高炉セメントは太平洋セメント製のジオセット２００、リモナイトは日本リモナイト製のリモニドを重量比１対１の割合で混合したものを使用し、廃石膏ボードに対し、重量比で４％ないし１０％の範囲で添加するが、６％を添加するのが軽量盛土用土壌固化材として望ましい。
【００３０】
この軽量盛土用土壌固化材１００ｇに、河川水に石膏および紙片を加え３５℃の条件で硫酸還元菌を培養した溶液５ｇを加え、３５℃環境で一週間保温したが、硫化水素の発生は見られなかった。
【００３１】
この軽量盛土用土壌固化材は、使用時まで乾燥状態で保管し、工事現場において１立米のシルトに対し、１００ｋｇないし２００ｋｇの割合で混合して盛土として使用する。
【００３２】
そのような軽量盛土は、比重が０．８程度となり、建設汚泥処理土の適用用途標準第３種の強度標準を満たす。